종래 정공수 송 물질 로 널리 적용 된 하 기 화학식 6 의 PTAA ( Mn = 17500 g / mol , 10 mg ) 을 Li - bis ( trifluoromethanesulphonyl ) imide ( 1 . 275 mg ) , acetonitrile ( 7 . 5 μ l ) 및 4 - tert - butylpyridine ( 4 μ l ) 과 함께 톨루엔 ( 1 ml ) 에 용해 시켜 제 7 유기 정공수 송 물질 용액 을 제조 하 였 고 , 이 를 NiOx 층 상 에 스핀 캐스팅 ( 2000 rpm , 30 s ) 한 후 120 ℃ 에서 15 분 동안 어닐링 하 여 유기 정공 수송 층 을 형성 한 것 을 제외 하 고 는 실시 예 1 과 동일 하 게 페로 브 스카이 트 태양 전지 소자 를 제조 하 였 다 .